ГИДРАВЛИЧЕСКАЯ КОМПОЗИЦИЯ С НИЗКИМ СОДЕРЖАНИЕМ КЛИНКЕРА

1. Гидравлическое вяжущее, содержащее в частях по массе:
(a) 40-70 частей портландцементного клинкера;
(b) 30-60 частей зольной пыли;
(c) необязательно, до 30 частей неорганического материала, иного, чем клинкер или чем зольная пыль;
2
(d) 2,5-15 частей соли щелочного металла, выраженных в частях эквивалентов NaO по отношению к 100 частям зольной пыли; и
3
(e) 2-14 частей сульфата, выраженных в частях SO по отношению к 100 частям клинкера;
зольная пыль имеет значение Dv97 равное или меньшее, чем 40 мкм, и сумму значений (a), (b) и (c) равную 100.
2. Гидравлическое вяжущее по п. 1, где, если зольная пыль содержит больше чем 10% реакционноспособного CaO, тогда он имеет значение Dv97 равное или большее, чем 15 мкм.
2
2
3
2
3
3. Гидравлическое вяжущее по п. 1, где зольная пыль содержит меньше чем 10% реакционноспособного CaO и/или количество SiO+AlO+FeO большее, чем 50%.
2
2
3
2
3
4. Гидравлическое вяжущее по п. 3, где зольная пыль содержит меньше чем 10% реакционно-способного CaO, и/или количество SiO+AlO+FeO больше чем 70%.
5. Гидравлическое вяжущее по любому из пп. 1-4, где соль щелочного металла включает сульфат натрия.
6. Гидравлическая композиция, отличающаяся тем, что она содержит воду и гидравлическое вяжущее по любому из пп. 1–5.
7. Способ получения гидравлической композиции по п. 6, отличающийся тем, что он включает стадию смешивания воды и портландцементного клинкера, зольной пыли, имеющего значение Dv97 равное или меньшее, чем 40 мкм, необязательно, неорганического материала иного, чем клинкер или чем зольная пыль, соли щелочного металла и сульфата в количествах, как определено в п. 1.
8. Формованный объект для области строительства, содержащий гидравлическое вяжущее по любому из пп. 1-5.